(57)【要約】【課題】鉛合金の圧延シートに対して垂直方向から楔形の刃を押し込むことにより鉛シートを塑性変形させ網目状のます目を形成する、レシプロ方式の鉛蓄電池用エキスパンド格子において、網目部における格子マス目の変形と、これによる網目部の展開幅寸法のばらつきを抑制し、かつ集電効率に優れた格子を得ること。【解決手段】エキスパンド格子の網目部を構成する菱形形状のマス目の幅寸法Ａと高さ寸法Ｂの比率（Ｂ／Ａ）を格子上部から下部に向かって、徐々に大とし、網目部の高さ方向の中間位置より、当該比率（Ｂ／Ａ）を概略一定値とする。このような本発明の構成によって、マス目の変形を抑制し、格子高さのばらつきを抑制することにより、上記の溶接不良や短絡不良の抑制に顕著な効果が得られるとともに、集電効率に優れたエキスパンド格子を得る。また、当該格子を用いることにより、高率放電特性に優れた鉛蓄電池を得る。【選択図】図１
2008091055.tif 000002
【特許請求の範囲】
【請求項１】
鉛または鉛合金からなる鉛蓄電池用のエキスパンド格子であり、耳部を備えた集電用の枠骨と、前記枠骨に連結した概略菱形形状のマス目からなる網目部を有し、前記マス目の幅方向の寸法をＡとし、前記マス目の高さ寸法をＢとし、これら寸法の比（Ｂ／Ａ）を、前記枠骨から離間するに従い徐々に大とし、かつ、前記網目部の高さ方向の中間位置以降は、前記比（Ｂ／Ａ）を概略一定としたことを特徴とする鉛蓄電池用エキスパンド格子。
【請求項２】
請求項１記載の鉛蓄電池エキスパンド格子を備えた鉛蓄電池。
【発明の詳細な説明】
【技術分野】
【０００１】
本発明は、鉛蓄電池用格子、およびこの格子を用いた鉛蓄電池に関するものである。
【背景技術】
【０００２】
一般的に、鉛蓄電池の極板は、集電機能を有した格子と、この格子に充填された活物質とからなる。鉛蓄電池用格子素材として、ＰｂもしくはＰｂ−Ｃａ合金やＰｂ−Ｓｂ合金等の鉛合金、あるいは、これらの鉛および鉛合金に必要に応じて、Ｓｎ、Ａｓ、Ａｇ、Ｂｉ、Ｓ、Ｓｅ等の元素を添加したものが使用される。
【０００３】
鉛蓄電池用格子の製造方法としては、鋳造方式とエキスパンド方式が主である。鋳造方式とは、格子形状に対応した溝を彫りこんだ鋳型に、前記した鉛合金を溶融して流し込み、冷却し固化させることにより、格子を成型する方式である。使用する鋳型のタイプとして、ブックモールドタイプや、ドラムタイプのものが実用化されている。
【０００４】
鋳造方式は、格子外形や格子骨の配置の自由度が高く、電圧特性の良い集電特性の優れた格子を作成できるという利点がある。ただし、鋳型内に溶融鉛を流し込む時間と、鋳型内で溶融鉛合金が冷却固化するための冷却時間の確保が必要であり、生産速度が低下する要因となっている。また、格子骨の設計自由度が高いといっても、鋳型内での溶融鉛合金の湯流れを考慮する必要上、薄い格子の作成が困難であり、実用上、格子厚みは１．５ｍｍ程度以上とする必要があった。
【０００５】
一方、エキスパンド方式では、前記の鉛合金を溶融して作成したスラブを圧延してシート状とし、機械加工により、このシートにスリットを入れて、スリットを展開してすることによって、概略菱形形状のマス目で構成された、エキスパンド網目部を形成する。
【０００６】
代表的なエキスパンドの加工方法として、鉛シートに対して垂直方向に往復運度する楔形の刃を押し込むことにより、シートへのスリット形成と、塑性変形とを同時に行うことによって、網目部を形成する、いわゆるレシプロ方式のエキスパンド加工方法がある。レシプロ方式によるものは、網目部が、シートに対して垂直方向に形成されるため、エキスパンド加工後に網目部を水平方向へ曲げたのち、フォーミングローラを用いて整厚し、その後に、活物質を網目部に充填し鉛蓄電池極板を形成する。
【０００７】
エキスパンド方式では、格子のマス目形成が機械的加工で行われ、鋳造方式のような溶融鉛合金の鋳型内への流し込み時間、および冷却固化に要する時間を確保する必要がないため、鋳造方式に比較して飛躍的に生産速度が速く、１．５ｍｍ以下の、鋳造格子に比較して薄い格子も作成可能である。
【０００８】
しかしながら、エキスパンド方式による格子では、格子のマス目形状が、概略菱形形状、もしくは平行四辺形に限定されること、また、工法上、鋳造格子のように、その周囲にすべて枠骨が配置できないこと、さらには、鉛を機械的に塑性変形の領域まで伸ばすため、伸ばし量が一定値を超えると、マス目を構成する格子骨自身や、格子骨同士の結節部、あるいは枠骨と格子骨との結節部が切断するため、格子骨断面積や、結節部の断面積は、互いに自由に設定できるわけではなく、切断等の不具合が発生しない範囲内に制限される。
【０００９】
その結果、エキスパンド方式による格子は、鋳造方式による格子に比較して、格子骨の配置や形状の設計的な自由度が低く、電圧特性の良い集電特性の優れた格子を得ることは困難であった。
【００１０】
前記したような、エキスパンド格子における、集電特性の課題に対して、特許文献１には、エキスパンド格子の上部から下部にかけて、格子マス目の大きさを順次大きくしていくことによって、電流の集中する格子上部の電気抵抗を、格子下部に比較して小さくすることによって、全体として、電気抵抗が低く、集電特性の高いエキスパンド格子が示されている。
【００１１】
しかしながら、単に、格子マス目の大きさを格子上部から下部にかけて順次小さくしていった場合、網目部の展開時や、この網目部をフォーミングローラで整厚して、網目部の幅寸法を調整する際に、網目部の特定の部位に応力が集中し、菱形形状のマス目が変形し、エキスパンドの網目幅にばらつきが発生し、その結果、格子の高さ寸法のばらつきが大きくなるという課題があった。
【００１２】
格子の高さ寸法のばらつきによって、この格子に活物質を充填した後の極板の高さ寸法も大きくばらつくことになる。特に、極板高さが下方にばらついた場合には、極板耳を集合溶接してストラップを形成する際、ストラップ内の極板耳の溶接深さが浅くなり、溶接不良が発生する。また、逆に極板高さが上方にばらついた場合には、極板高さとセパレータの高さ寸法との関係において、セパレータの高さ寸法の余裕度（セパレータ高さ寸法−セパレータ高さ寸法）が小さくなったり、極板高さ寸法がセパレータ高さ寸法よりも大きくなり、結果として、正極と負極が短絡することがあった。
【特許文献１】実開平４−６１６４号公報
【発明の開示】
【発明が解決しようとする課題】
【００１３】
本発明は、前記したような、エキスパンドの網目展開時に発生する、格子マス目変形による、展開幅のばらつきを抑制して、寸法精度と集電高率に優れたエキスパンド格子を得るとともに、集電効率に優れたエキスパンド格子を備えることによって、高率放電特性に優れた鉛蓄電池を得ることを目的とする。
【課題を解決するための手段】
【００１４】
前記した課題を解決するために、本発明の請求項１に係る発明は、鉛または鉛合金からなる鉛蓄電池用のエキスパンド格子であり、耳部を備えた集電用の枠骨と、前記枠骨に連結した概略菱形形状のマス目からなる網目部を有し、前記マス目の幅方向の寸法をＡとし、前記マス目の高さ寸法をＢとし、これら寸法の比率（Ｂ／Ａ）を、前記枠骨から離間するに従い徐々に大とし、かつ、前記網目部の高さ方向の中間位置以降は、前記比率（Ｂ／Ａ）を概略一定としたことを特徴とする鉛蓄電池用エキスパンド格子を示すものである。
【００１５】
また、本発明の請求項２に係る発明は、請求項１記載の鉛蓄電池エキスパンド格子を備えた鉛蓄電池を示すものである。
【発明の効果】
【００１６】
本発明によれば、高さ寸法のばらつきが顕著に抑制され、寸法精度に優れたエキスパンド格子を得ることができ、また、この本発明のエキスパンド格子を用いることにより、高率放電特性に優れた鉛蓄電池を得ることができる。
【発明を実施するための最良の形態】
【００１７】
以下、本発明の実施の形態を、図面を参照しながら説明する。図１は本発明による鉛蓄電池用のエキスパンド格子１を示す図である。
【００１８】
エキスパンド格子１は、従来より知られているように、鉛もしくは鉛合金の圧延シートに、楔状のダイス刃を配列した、エキスパンド金型を、圧延シート面に対して上下方向に往復運動させ、このエキスパンド金型に、圧延シートを間歇的に供給することによって製造される。ダイス刃によって、圧延シートにスリットが千鳥状に形成され、スリットに挟まれた部分がダイス刃によって、展開され、網目部２が形成される。
【００１９】
網目部２は、圧延シート面に対して概略垂直方向に展開されるため、後工程で、網目部２面と、圧延シート面とが一致するよう、矯正加工を施す。そして、必要に応じて、網目部２をローラ等によってプレスし、網目部２の厚みを所定厚みに調整するとともに、網目部２の展開幅（図１における寸法Ｈに相当。）を調整する。
【００２０】
エキスパンド格子１は、前記のようにして形成された網目部２と、この網目部２に接合した集電用の枠骨３を有する。なお、枠骨３には、集電用の耳４が一体に設けられている。網目部２は、概略菱形形状をしたマス目６と、格子最上部に位置して、枠骨３に接する、概略三角形状をしたマス目５と、格子最下部に位置して概略逆三角形状をしたマス目７で構成される。
【００２１】
本発明では、概略菱形形状に形成したマス目６において、マス目６のエキスパンド格子１幅方向の寸法をＡとし、高さ寸法をＢとしたときに、これらの寸法の比率（Ｂ／Ａ）を、枠骨３から格子下方向に離間するに従い、大とし、この網目部２の高さ方向の中間位置（図１における、高さｈの位置）より下部では、この比率（Ｂ／Ａ）を概略一定値とする。
【００２２】
図２において、線Ｋは、発明のエキスパンド格子１において、縦軸に前記した中間位置の高さｈと、網目部２の高さＨとの比率（ｈ／Ｈ）と、マス目６の幅寸法Ａと高さ寸法Ｂの比率（Ｂ／Ａ）の関係を示した図である。中間位置の設定としては、０．３〜０．８程度に設定することが、実施例で後述するように、網目部２の展開寸法Ｈのばらつき抑制効果と、格子としての集電効率を高いレベルで両立することができ、好ましい。
【００２３】
なお、中間位置の高さ寸法ｈは、この中間位置に該当するマス目６の中心の高さ寸法である。また、マス目６の中心は、マス目６の対角線の交点とする。なお、対角線の頂点は、マス目６の内周側としてもよく、格子骨２ａの中心線を菱形の辺と想定し、その辺の交点を菱形の頂点とし、その対角線の交点から中心を設定してもよい。
【００２４】
なお、マス目６において、比率（Ｂ／Ａ）を、図２の線Ｌで示したように、格子上部から下部にわたってテーバー状に増加させた場合、網目部２の下部でマス目６の変形や、骨の断線が著しく、ばらつきが少なく、安定した展開幅寸法Ｈを得ることは極めて困難である。
【００２５】
また、マス目６において、比率（Ｂ／Ａ）を、図２の線Ｍで示したように、ある位置で段階的に大きくした場合、この比率（Ｂ／Ａ）が急激に変化した部分で、マス目の変形や骨の断線が発生し、展開幅寸法Ｈのばらつきが増大する。
【００２６】
さらに、マス目６において、比率（Ｂ／Ａ）を、図２の線Ｎ１、線Ｎ２で示したように、網目部２の高さ寸法に対して一定とした場合が考えられるが、比率（Ｂ／Ａ）を低く一定とした場合（線Ｎ１）は、集電効率に優れるものの、格子質量が大きく、比率（Ｂ／Ａ）を大きく一定とした場合、格子はより軽量化されるものの、集電効率が低下する。また、これら両者ともに、網目部の上部でマス目の変形が生じやすく、その結果として、展開幅寸法のばらつきが大きくなる。
【００２７】
その結果、本発明によれば、ばらつきが顕著に抑制された、安定した格子高さが得られる。そのため、本発明のエキスパンド格子を用いた極板では、その高さ寸法精度が顕著に向上し、鉛蓄電池を組み立てる際の、前述したような、ストラップ溶接時の溶接不良や極板上部での短絡不良という課題に対して顕著な効果が得られる。
【００２８】
また、本発明では、集電効率に優れたエキスパンド格子が得られるため、鉛蓄電池の効率放電特性を改善することができる。
【００２９】
本発明は、従来より、エキスパンド格子用に用いられている鉛合金が使用可能であるが、特に、１．０質量％を超える濃度のＳｎや、０．０１質量％以上のＢａ、あるいは０．０３質量％以上のＣａ等の合金成分を含むことによって、引張強度が高く、かつ伸び量が低下した、鉛合金でより顕著な効果が得られる。
【００３０】
なお、図１では、寸法Ａと寸法Ｂを結節部２ｂあるいは結節部２ｃの高さ方向および幅方向の中心を基点として設定しているが、マス目６の内寸で最も高い高さ寸法を寸法Ｂ、同じくマス目６の内寸で、最も広い幅寸法を、寸法Ａとしてもよい。なお、後述する実施例においては、後者の寸法Ａおよび寸法Ｂをマス目６の内寸とした。
【実施例１】
【００３１】
（実施例１）
本実施例では、本発明例および比較例による鉛蓄電池用エキスパンド格子を作成し、網目部の変形状態や、網目部の高さ寸法のばらつきを評価した。
【００３２】
本発明例のエキスパンド格子１は、前記した図１に示す形状を有する。エキスパンド格子１は、Ｐｂ−１．２質量％Ｓｎ−０．０７質量％Ｃａ合金を溶融して、連続鋳造により、厚み１１ｍｍのスラブを作成し、このスラブを６段の圧延ローラで順次圧延することによって作成した、厚み１．１ｍｍの圧延シートをレシプロ方式によるエキスパンド加工を施して得たものである。
【００３３】
この圧延シートに対して、前述したように、圧延シート面の垂直方向から楔形のダイス刃を押し込んで、圧延シートにスリットを形成しつつ、圧延シートを塑性変形させ、網目部２を形成した。この網目部２は圧延シート面に対して垂直方向に形成されるため、エキスパンド加工後に網目部２を水平方向へ曲げ、網目部２にプレスを行い平面状に成形し、切断加工することによって、エキスパンド格子１を得た。
【００３４】
本発明例のエキスパンド格子１において、網目部２は、従来のものと同様、格子骨２ａと格子骨２ａ同士の結節部２ｂで構成され、耳４を一体に形成した枠骨３と結節部２ｃで一体化されている。
【００３５】
エキスパンド格子１において、枠骨３と網目部２によって形成される概略三角形状のマス目５と、格子骨２ａによって囲まれ、概略菱形形状を有したマス目６、およびエキパンド格子１最下部に配置された、概略逆三角形状のマス目７が存在する。
【００３６】
本実施例では、図１に示したように、概略菱形形状のマス目６は、枠骨３から、エキスパンド格子１下部に向けて２０個存在する。図１では、マス目６を枠骨３から順次、（１），（２），・・・，（２０）と番号を付与した。マス目６は２０個存在し、マス目５およびマス目７はそれぞれ１個存在する。したがって、全体としては、上下方向に２２個のマス目が存在している。したがって、エキスパンド加工に用いるエキスパンド金型は、２２個のダイス刃で構成されることになる。なお、マス目６を位置で区別できるよう、例えば、最上部から１番目のマス目６を、「マス目６−（１）」と表記し、以下同様とし、最下部のマス目６を「マス目６−（２０）」と表記した。
【００３７】
（本発明例の格子Ａ）
本発明例の格子Ａは、前記したエキスパンド格子１において、マス目６の幅寸法Ａと高さ寸法Ｂの比率（Ｂ／Ａ）を後述する表１のとおりとしたものである。すなわち、前記したマス目６において、最上部のマス目６−（１）〜マス目６−（３）まで、当該比率を０．５より順次増加させ、マス目６−（３）以降の当該比率を０．７０で一定としたものである。なお、マス目６−（３）の対角線の交点を中心としたとき、この中心の高さ寸法ｈと、展開幅寸法Ｈの比率（ｈ／Ｈ）は０．８３であった。
【００３８】
（本発明例の格子Ｂ）
本発明例の格子Ｂは、前記したエキスパンド格子１において、マス目６の幅寸法Ａと高さ寸法Ｂの比率（Ｂ／Ａ）を後述する表１のとおりとしたものである。すなわち、前記したマス目６において、最上部のマス目６−（１）〜マス目６−（９）まで、当該比率を０．５より順次増加させ、マス目６−（９）以降の当該比率を０．７０で一定としたものである。なお、マス目６−（９）の対角線の交点を中心としたとき、この中心の高さ寸法ｈと、展開幅寸法Ｈの比率（ｈ／Ｈ）は０．６２であった。
【００３９】
（本発明例の格子Ｃ）
本発明例の格子Ｃは、前記したエキスパンド格子１において、マス目６の幅寸法Ａと高さ寸法Ｂの比率（Ｂ／Ａ）を後述する表１のとおりとしたものである。すなわち、前記したマス目６において、最上部のマス目６−（１）〜マス目６−（１５）まで、当該比率を０．５より順次増加させ、マス目６−（１５）以降の当該比率を０．７０で一定としたものである。なお、マス目６−（９）の対角線の交点を中心としたとき、この中心の高さ寸法ｈと、展開幅寸法Ｈの比率（ｈ／Ｈ）は０．２９であった。
【００４０】
（比較例の格子Ｄ）
比較例の格子Ｄは、前記したエキスパンド格子１において、マス目６の幅寸法Ａと高さ寸法Ｂの比率（Ｂ／Ａ）を後述する表２のとおりとしたものである。すなわち、前記したマス目６において、最上部のマス目６−（１）から最下部のマス目６−（１２１）まで、当該比率を０．５より０．７へ順次増加させたものである。
【００４１】
（比較例の格子Ｅ）
比較例の格子Ｄは、前記したエキスパンド格子１において、マス目６の幅寸法Ａと高さ寸法Ｂの比率（Ｂ／Ａ）を後述する表２のとおりとしたものである。すなわち、前記したマス目６において、最上部のマス目６−（１）から最下部のマス目６−（１２１）まで、当該比率を０．５で一定としたものである。
【００４２】
（比較例の格子Ｆ）
比較例の格子Ｆは、前記したエキスパンド格子１において、マス目６の幅寸法Ａと高さ寸法Ｂの比率（Ｂ／Ａ）を後述する表２のとおりとしたものである。すなわち、前記したマス目６において、最上部のマス目６−（１）から最下部のマス目６−（２１）まで、当該比率を０．７で一定としたものである。
【００４３】
（比較例の格子Ｇ）
比較例の格子Ｇは、前記したエキスパンド格子１において、マス目６の幅寸法Ａと高さ寸法Ｂの比率（Ｂ／Ａ）を後述する表２のとおりとしたものである。すなわち、前記したマス目６において、最上部のマス目６−（１）からマス目６−（８）まで、当該比率を０．５とし、以降のマス目６−（９）からマス目６−（２１）において、当該比率を０．７で一定としたものである。
【００４４】
表１および表２に、前記した格子Ａ〜Ｇのマス目６における比率（Ｂ／Ａ）の値を示す。なお、幅寸法Ａに関しては、表１および表２に示した比率（Ｂ／Ａ）としたときに、展開幅Ｈの設計寸法が１２５．０ｍｍとなるよう、設定した。
【００４５】
【表１】
2008091055.tif 000003
【００４６】
【表２】
2008091055.tif 000004
【００４７】
表１および表２に示した各格子について、網目部の展開幅寸法（図１における、寸法Ｈ）を測定し、その平均値と、標準偏差を求めた。サンプル数ｎは、各格子について、それぞれｎ＝２００とした。これらの結果を表３に示す。
【００４８】
【表３】
2008091055.tif 000005
【００４９】
表３に示した結果から、本発明例によれば、展開幅寸法Ｈの標準偏差、すなわち、ばらつきが、比較例によるものと比較して、極めて顕著に抑制されていることがわかる。なお、本発明例による格子Ａ〜Ｃは、概略菱形形状のマス目に顕著な変形は認められなかった。一方、比較例による格子Ｄ〜Ｇは、マス目の顕著な変形が認められた。特に、格子Ｇについては、比率（Ｂ／Ａ）が０．５から０．７に変化する部分付近で、顕著なマス目の変形と、格子骨の切断が認められた。
【００５０】
本発明例のように、格子上部の枠骨から格子上部に向けて、概略菱形形状のマス目６の幅寸法Ａと、高さ寸法Ｂとの比率（Ｂ／Ａ）を徐々に大とし、網目部の高さ方向の、所定の中間位置より下部より（Ｂ／Ａ）を一定とすることにより、網目部の展開幅寸法Ｈのばらつきを顕著に抑制することができる。したがって、このエキスパンド格子を用いることにより、寸法精度に優れた鉛蓄電池用極板が提供でき、極板群形成時の集電部の溶接不良や極板上部での短絡不良の発生を抑えるという顕著な効果を得ることができる。
【００５１】
なお、当該比率（Ｂ／Ａ）を一定とする、所定の中間位置の設定は、この中間位置の高さ寸法ｈと網目部の展開幅Ｈの比率（ｈ／Ｈ）が０．３〜０．８となるよう、設定することができる。
【００５２】
本実施例において、概略菱形形状を有するマス６における、幅寸法Ａと高さ寸法Ｂの比率（Ｂ／Ａ）の最大値を０．７としたが、これより大きい値でマス目を展開すると、鉛合金の変形量が大きくなり材料破断が発生して、格子骨切れが頻発するため、当該比率を０．７以下とすることが好ましい。
【実施例２】
【００５３】
（実施例２）
次に、実施例１で作成した本発明例による格子Ａ〜Ｃ、比較例による格子Ｄ〜Ｇを用いて正極板を作成し、この正極板３枚と、公知の負極板４枚およびセパレータとを組み合わせて極板群を作成し、この極板群の６個を直列接続することによって、１２Ｖ３０Ａｈの制御弁式鉛蓄電池を作成した。
【００５４】
これらの電池を２５℃中で９０Ａ放電したときの５秒目電圧を測定することによって、各電池の高率放電特性を評価した。これらの結果を表４に示す。
【００５５】
【表４】
2008091055.tif 000006
【００５６】
表４に示した結果から、本発明の格子Ａ〜Ｃを用いた、本発明例による電池Ａ〜Ｃは、比較例の電池ＦおよびＧに対して顕著に優れた電圧特性を有している。比較例の電池Ｄに関しては、本発明例の電池とほぼ同等の電圧特性が得られていた、また、比較例の電池Ｅについても、本発明例の電池よりも劣るものの、比較例の電池ＦおよびＧよりも優れた電圧特性が得られていた。なお、比較例の電池Ｄについては、本発明の電池とほぼ同等の電圧特性を有していたが、格子Ｄの高さ寸法のばらつきが大であり、好ましいものではない。
【００５７】
比較例の電池ＦおよびＧに関しては、他の電池に比較しても電圧特性に劣っていた。特に電池Ｆに関しては、格子Ｆの集電効率が他の格子に比較して顕著に劣っていたと考えられる。また電池Ｇに関しては、格子骨切れが頻発した格子Ｇを使用したためと考えられる。
【００５８】
実施例１および実施例２とから、本発明例によれば、エキスパンド格子の展開幅寸法のばらつき抑制効果を顕著に得ることができ、かつ優れた集電効率の格子を得ることができる。また、本発明のエキスパンド格子を用いることによって、高さ寸法精度に優れた極板が得られるため、高さ寸法がばらつくことによって発生していた不具合、すなわち、極板耳の溶接不良や、正負極間の内部短絡を抑制することができる。また、この極板を用いることによって、高率放電時の電圧特性に優れた鉛蓄電池を得ることができる。
【００５９】
実施例２においては、本発明の格子を正極に用いた例について述べたが、集電効率向上による、高率放電特性の効果は、負極に用いた場合にも同様に得られる。
【産業上の利用可能性】
【００６０】
以上、説明してきたように、本発明によれば、網目部のマス目の変形が抑制され、寸法精度に優れ、優れた集電効率を有していることから、エキスパンド格子を用いた各種用途の鉛蓄電池に極めて好適である。
【図面の簡単な説明】
【００６１】
【図１】本発明のエキスパンド格子を示す図
【図２】比率（Ｂ／Ａ）と比率（ｈ／Ｈ）との関係を示す図
【符号の説明】
【００６２】
１    エキスパンド格子
２    網目部
２ａ  格子骨
２ｂ  結節部
２ｃ  結節部
３    枠骨
４    耳
５    （概略三角形状をした）マス目
６    （概略菱形形状をした）マス目
７    （概略三角形状をした）マス目
【図１】
2008091055.tif 000007
【図２】
2008091055.tif 000008